(57)【要約】【課題】  本発明は、耐久性は勿論のこと、波長５５０ｎｍ〜５７０ｎｍにおける光吸収（吸光度）が低く、ディスプレイに用いた際の色再現性も良好なディスプレイ用光学フィルタを提供することを目的とする。【解決手段】  酸価が０ｍｇＫＯＨ／ｇ〜２０ｍｇＫＯＨ／ｇである粘着性樹脂と、４８０ｎｍ〜５１０ｎｍの波長領域に吸収極大波長及び１０ｎｍ〜４０ｎｍの半値全幅とを有する色素１と、５８０ｎｍ〜６１０ｎｍの波長領域に吸収極大波長及び１０ｎｍ〜３０ｎｍの半値全幅とを有する色素２とを少なくとも有する粘着層を備えたディスプレイ用光学フィルタであって、該粘着層の、該色素１及び色素２の吸収極大波長のうち最大となる吸収極大波長での吸光度の値を１としたとき、５５０ｎｍ〜５７０ｎｍにおける吸光度が、０．２５以下であることを特徴とするディスプレイ用光学フィルタ。【選択図】  なし【特許請求の範囲】
【請求項１】
酸価が０ｍｇＫＯＨ／ｇ〜２０ｍｇＫＯＨ／ｇである粘着性樹脂と、
４８０ｎｍ〜５１０ｎｍの波長領域に吸収極大波長を有する色素１と、
５８０ｎｍ〜６１０ｎｍの波長領域に吸収極大波長を有する色素２とを少なくとも有する粘着層を備えたディスプレイ用光学フィルタであって、
該粘着層の、該色素１の吸収極大波長での吸光度の値を１としたとき、該粘着層の、該色素１の吸収極大波長での吸光度の値の１／２の値における２つの波長間距離である、半値全幅が、１０ｎｍ〜４０ｎｍであり、
該粘着層の、該色素２の吸収極大波長での吸光度の値を１としたとき、該粘着層の、該色素２の吸収極大波長での吸光度の値の１／２の値における２つの波長間距離である、半値全幅が、１０ｎｍ〜３０ｎｍであり、
該粘着層の、該色素１及び色素２の吸収極大波長のうち最大となる吸収極大波長での吸光度の値を１としたとき、５５０ｎｍ〜５７０ｎｍにおける吸光度が、０．２５以下であることを特徴とするディスプレイ用光学フィルタ。
【請求項２】
前記色素１がポルフィリン系化合物であり、前記色素２がテトラアザポルフィリン系化合物であることを特徴とする請求項１に記載のディスプレイ用光学フィルタ。
【請求項３】
更に６５０ｎｍ〜７１０ｎｍの波長領域に吸収極大波長を有する色素３を有することを特徴とする請求項１又は２に記載のディスプレイ用光学フィルタ。
【請求項４】
更に３６０ｎｍ〜４２０ｎｍの波長領域に吸収極大波長を有する色素４を有することを特徴とする請求項１〜３に記載のディスプレイ用光学フィルタ。
【請求項５】
前記粘着層の、前記各色素の各吸収極大波長での各吸光度の値を、それぞれ１としたとき、８０℃の環境下で１０００時間経過後の、該粘着層の、該各色素の各吸収極大波長での各吸光度の値が、それぞれ０．９以上であることを特徴とする請求項１〜４に記載のディスプレイ用光学フィルタ。
【請求項６】
前記粘着層の、前記各色素の各吸収極大波長での各吸光度の値を、それぞれ１としたとき、６０℃、９０％の環境下で１０００時間経過後の、該粘着層の、該各色素の各吸収極大波長での各吸光度の値が、それぞれ０．９以上であることを特徴とする請求項１〜４に記載のディスプレイ用光学フィルタ。
【請求項７】
前記粘着層の、前記各色素の各吸収極大波長での各吸光度の値を、それぞれ１としたとき、−４０℃の環境下で１０００時間経経過後の、該粘着層の、該各色素の各吸収極大波長での各吸光度の値が、それぞれ０．９以上であることを特徴とする請求項１〜４に記載のディスプレイ用光学フィルタ。
【請求項８】
請求項１〜７に記載の光学フィルタが、ディスプレイ内の、発光源から視認部最表面に至る光の経路中に備え付けられていることを特徴とするディスプレイ。
【請求項９】
請求項８に記載のディスプレイに、反射防止機能、ハードコート機能、防眩機能、防汚機能、電磁波遮蔽機能のいずれか一種以上の機能を有する一層以上の機能層が積層されていることを特徴とするディスプレイ。
【請求項１０】
請求項８又は９に記載のディスプレイが、液晶ディスプレイ又は有機ＥＬディスプレイであることを特徴とするディスプレイ。
【発明の詳細な説明】
【技術分野】
【０００１】
本発明は、特定の酸価を有する粘着性樹脂と、特定の波長領域に吸収極大波長及び特定の半値全幅を有する色素１と、色素１とは異なる、特定の波長領域及び特定の半値全幅に吸収極大波長を有する色素２とを少なくとも有する粘着層を備えたディスプレイ用光学フィルタ及びこれを用いたディスプレイに関する。
【背景技術】
【０００２】
近年、社会が高度化するにしたがって、光エレクトロニクス関連部品、機器は日々著しく進歩している。中でも画像を表示するディスプレイは、ディスプレイの大型化、薄型化、高画質に対する市場要求が高まる一方である。
【０００３】
液晶ディスプレイ（Ｌｉｑｕｉｄ  Ｃｒｙｓｔａｌ  Ｄｉｓｐｌａｙ；ＬＣＤ）、プラズマディスプレイパネル（Ｐｌａｓｍａ  Ｄｉｓｐｌａｙ  Ｐａｎｅｌ；ＰＤＰ）、エレクトロルミネッセンスディスプレイ（Ｅｌｅｃｔｒｏ  Ｌｕｍｉｎｅｓｃｅｎｃｅ  Ｄｉｓｐｌａｙ；ＥＬＤ）、陰極管表示装置（Ｃａｔｈｏｄｅ  Ｒａｙ Ｔｕｂｅ；ＣＲＴ）、電界放出ディスプレイ（Ｆｉｅｌｄ  Ｅｍｉｓｓｉｏｎ  Ｄｉｓｐｌａｙ；ＦＥＤ）のようなディスプレイは、青色（Ｂｌｕｅ；Ｂ）、緑色（Ｇｒｅｅｎ；Ｇ）、赤色（Ｒｅｄ；Ｒ）の光の三原色の組み合わせにより、カラー画像を表示する。
【０００４】
しかし、各ディスプレイともその発光原理から、青色（青色発光波長；４２０ｎｍ〜４４０ｎｍ）、緑色（緑色発光波長；５３０ｎｍ〜５５０ｎｍ）、赤色（赤色発光波長；６１０ｎｍ〜６３０ｎｍ）の発光以外に、例えば青色と緑色の中間部分（４９０ｎｍ近辺；青緑光）、緑色と赤色の中間部分（５９０ｎｍ近辺；黄色光）等の、不要発光と言われる色純度を低下させる不要な光の発光が含まれている。この不要発光により色純度（画像の鮮明さ）が低下し、色再現性も悪くなってしまう。これに対し、不要波長部分の光を遮断し、青色、緑色、赤色の三原色をそれぞれ出来るだけ単色で取り出すことが出来れば、色純度を向上し、色再現性を良くさせることが可能となる。
【０００５】
このため、このようなディスプレイに対しては、不要な発光を除去し、色純度を向上し、色再現性を良くさせるため、フィルタが設置される。
【０００６】
このディスプレイ用フィルタにおいては、上記のような機能を発現する成分として、一般的に、機能性色素を用いることによる不要な光の吸収を挙げることができる。これは、不要な光が存在する波長の光のみを吸収する機能性色素をフィルタ内に用いて、不要な光を吸収させて色純度を向上させるという手法である。
機能性色素により表示画像の色純度を向上させる場合、機能性色素の均一な広がりがあればよく、フィルタの複雑な微細加工等の必要はない。そのため、機能性色素によるディスプレイの画像の色純度向上は、容易かつ有効な手段となり得る。このため、できるだけ少量の機能性色素で色純度を向上させる手法が待ち望まれている。
【０００７】
しかしながら、機能性色素を用いたディスプレイ用フィルタには、長時間の使用、特に高温下や高湿下での使用により、機能性色素劣化に帰属される色再現性変化が起こるという問題があった。
【０００８】
ここで特許文献１では、５８５±２０ｎｍ及び／又は４８０±２０ｎｍの波長帯域に吸収ピークを有している色素が分散された、吸収フィルタを用いた液晶表示装置が提案されているが、液晶表示装置の色再現性は高いものの、吸収フィルタの耐久性に関し、十分であるとの開示はなかった。
【０００９】
加えて、光に対する人の目の感度である視感度が最大視感度を示す波長５５５ｎｍ近辺（５５０ｎｍ〜５７０ｎｍ）の光は、吸収フィルタができるだけ吸収しない方が、色再現性の上でより好ましいが、通常、機能性色素を複数種添加した場合、各機能性色素が、波長５５５ｎｍ近辺に吸収性を有していた場合、波長５５５ｎｍ近辺の光の吸収は、波長５５５ｎｍ近辺に吸収性を有している機能性色素の数により増加してしまうこととなる。この点に関し、特許文献１の吸収フィルタが、波長５５５ｎｍ近辺の光の吸収に関し、十分に低いとの開示もなかった。
【先行技術文献】
【特許文献】
【００１０】
【特許文献１】特許第５１０３８４９号公報
【発明の概要】
【発明が解決しようとする課題】
【００１１】
本発明は、耐久性は勿論のこと、波長５５０ｎｍ〜５７０ｎｍにおける光吸収（吸光度）が低く、ディスプレイに用いた際の色再現性も良好なディスプレイ用光学フィルタを提供することを目的とする。
【課題を解決するための手段】
【００１２】
本発明は下記の技術的構成により、上記課題を解決できたものである。
【００１３】
本発明（１）は、酸価が０ｍｇＫＯＨ／ｇ〜２０ｍｇＫＯＨ／ｇである粘着性樹脂と、４８０ｎｍ〜５１０ｎｍの波長領域に吸収極大波長を有する色素１と、５８０ｎｍ〜６１０ｎｍの波長領域に吸収極大波長を有する色素２とを少なくとも有する粘着層を備えたディスプレイ用光学フィルタであって、該粘着層の、該色素１の吸収極大波長での吸光度の値を１としたとき、該粘着層の、該色素１の吸収極大波長での吸光度の値の１／２の値における２つの波長間距離である、半値全幅が、１０ｎｍ〜４０ｎｍであり、該粘着層の、該色素２の吸収極大波長での吸光度の値を１としたとき、該粘着層の、該色素２の吸収極大波長での吸光度の値の１／２の値における２つの波長間距離である、半値全幅が、１０ｎｍ〜３０ｎｍであり、該粘着層の、該色素１及び色素２の吸収極大波長のうち最大となる吸収極大波長での吸光度の値を１としたとき、５５０ｎｍ〜５７０ｎｍにおける吸光度が、０．２５以下であることを特徴とするディスプレイ用光学フィルタである。
【００１４】
本発明（２）は、前記色素１がポルフィリン系化合物であり、前記色素２がテトラアザポルフィリン系化合物であることを特徴とする前記発明（１）に記載のディスプレイ用光学フィルタである。
【００１５】
本発明（３）は、更に６５０ｎｍ〜７１０ｎｍの波長領域に吸収極大波長を有する色素３を有することを特徴とする前記発明（１）又は（２）に記載のディスプレイ用光学フィルタである。
【００１６】
本発明（４）は、更に３６０ｎｍ〜４２０ｎｍの波長領域に吸収極大波長を有する色素４を有することを特徴とする前記発明（１）〜（３）に記載のディスプレイ用光学フィルタである。
【００１７】
本発明（５）は、前記粘着層の、前記各色素の各吸収極大波長での各吸光度の値を、それぞれ１としたとき、８０℃の環境下で１０００時間経過後の、該粘着層の、該各色素の各吸収極大波長での各吸光度の値が、それぞれ０．９以上であることを特徴とする前記発明（１）〜（４）に記載のディスプレイ用光学フィルタである。
【００１８】
本発明（６）は、前記粘着層の、前記各色素の各吸収極大波長での各吸光度の値を、それぞれ１としたとき、６０℃、９０％の環境下で１０００時間経過後の、該粘着層の、該各色素の各吸収極大波長での各吸光度の値が、それぞれ０．９以上であることを特徴とする前記発明（１）〜（４）に記載のディスプレイ用光学フィルタである。
【００１９】
本発明（７）は、前記粘着層の、前記各色素の各吸収極大波長での各吸光度の値を、それぞれ１としたとき、−４０℃の環境下で１０００時間経経過後の、該粘着層の、該各色素の各吸収極大波長での各吸光度の値が、それぞれ０．９以上であることを特徴とする前記発明（１）〜（４）に記載のディスプレイ用光学フィルタである。
【００２０】
本発明（８）は、前記発明（１）〜（７）に記載の光学フィルタが、ディスプレイ内の、発光源から視認部最表面に至る光の経路中に備え付けられていることを特徴とするディスプレイである。
【００２１】
本発明（９）は、前記発明（８）に記載のディスプレイに、反射防止機能、ハードコート機能、防眩機能、防汚機能、電磁波遮蔽機能のいずれか一種以上の機能を有する一層以上の機能層が積層されていることを特徴とするディスプレイである。
【００２２】
本発明（１０）は、前記発明（８）又は（９）に記載のディスプレイが、液晶ディスプレイ又は有機ＥＬディスプレイであることを特徴とするディスプレイである。
【発明の効果】
【００２３】
本発明の構成によれば、特定の酸価を有する粘着性樹脂と、特定の波長領域に吸収極大波長及び特定波長領域の半値全幅とを有する色素１と、色素１とは異なる、特定の波長領域に吸収極大波長及び特定波長領域の半値全幅を有する色素２とを少なくとも有する粘着層を用いることにより、耐久性は勿論のこと、波長５５０ｎｍ〜５７０ｎｍにおける光吸収（吸光度）が低いので、ディスプレイに用いた際の全光線透過率の低下が少なく、かつ、色再現性も良好なディスプレイ用光学フィルタを提供することができる。
【図面の簡単な説明】
【００２４】
【図１】本発明実施例１で得られた光学フィルタの吸光度の評価結果を示すグラフである。
【図２】本発明実施例３で得られた光学フィルタの吸光度の評価結果を示すグラフである。
【図３】本発明実施例４で得られた光学フィルタの吸光度の評価結果を示すグラフである。
【図４】本発明実施例５で得られた光学フィルタの吸光度の評価結果を示すグラフである。
【図５】本発明実施例６で得られた光学フィルタの吸光度の評価結果を示すグラフである。
【図６】本発明比較例３で得られた光学フィルタの吸光度の評価結果を示すグラフである。
【発明を実施するための形態】
【００２５】
（光学フィルタ）
本発明ディスプレイ用光学フィルタは、以下の構成１〜３のいずれかであり、少なくとも粘着層を有したものである（ただし下記構成において、粘着層の最表面に設けることのできる剥離層は省略し、更に他の層は、同種又は異なる複数の層構成であるものを含むものとする）。
構成１：粘着層
構成２：粘着層／基材
構成３：粘着層／他の層／基材
【００２６】
（粘着層）
本発明粘着層は、粘着剤組成物を形成してなるが、粘着剤組成物は、酸価が０ｍｇＫＯＨ／ｇ〜２０ｍｇＫＯＨ／ｇである粘着性樹脂と、４８０ｎｍ〜５１０ｎｍの波長領域に吸収極大波長を有する色素１と、５８０ｎｍ〜６１０ｎｍの波長領域に吸収極大波長を有する色素２とを少なくとも有する。
【００２７】
（粘着層の半値全幅）
粘着層の、色素１の吸収極大波長での吸光度の値を１としたとき、粘着層の、色素１の吸収極大波長での吸光度の値の１／２の値における２つの波長間距離である、半値全幅が、１０ｎｍ〜４０ｎｍであり、粘着層の、色素２の吸収極大波長での吸光度の値を１としたとき、粘着層の、色素２の吸収極大波長での吸光度の値の１／２の値における２つの波長間距離である、半値全幅が、１０ｎｍ〜３０ｎｍであることが好ましい。
又、粘着層の、色素１の吸収極大波長での吸光度の値を１としたとき、粘着層の、色素１の吸収極大波長での吸光度の値の１／２の値における２つの波長間距離である、半値全幅が、１０ｎｍ〜３５ｎｍであり、粘着層の、色素２の吸収極大波長での吸光度の値を１としたとき、粘着層の、色素２の吸収極大波長での吸光度の値の１／２の値における２つの波長間距離である、半値全幅が、  １０ｎｍ〜２５ｎｍであることがより好ましい。
尚半値全幅は、分光光度計にて、粘着層の透過率を測定した後、ランベルト・ベールの公式を用い、各波長における吸光度を算出し、それにより得られたグラフを用いることで、得ることができる。
粘着層の、色素１の吸収極大波長での吸光度の値を１としたとき、粘着層の、色素１の吸収極大波長での吸光度の値の１／２の値における２つの波長間距離である、半値全幅が、１０ｎｍ未満又は粘着層の、色素２の吸収極大波長での吸光度の値を１としたとき、粘着層の、色素２の吸収極大波長での吸光度の値の１／２の値における２つの波長間距離である、半値全幅が、１０ｎｍ未満であると、ディスプレイ用光学フィルタとして用いた際、色再現範囲を大きくすることが困難となる恐れがあり、粘着層の、色素１の吸収極大波長での吸光度の値を１としたとき、粘着層の、色素１の吸収極大波長での吸光度の値の１／２の値における２つの波長間距離である、半値全幅が、４０ｎｍ超又は粘着層の、色素２の吸収極大波長での吸光度の値を１としたとき、粘着層の、色素２の吸収極大波長での吸光度の値の１／２の値における２つの波長間距離である、半値全幅が、４０ｎｍ超であると、ディスプレイ用光学フィルタとして用いた際、全光線透過率（ＪＩＳ  Ｋ７１０５）が低下し画像が暗く見える恐れがある。
【００２８】
（粘着層の吸光度）
本発明粘着層の、色素１及び色素２の吸収極大波長のうち最大となる吸収極大波長での吸光度の値を１としたとき、５５０ｎｍ〜５７０ｎｍにおける吸光度は、少なくとも０．２５以下である。
粘着層の、吸収極大波長での吸光度の値を１としたとき、５５０ｎｍ〜５７０ｎｍにおける吸光度は、０．２３以下であることがより好ましく、０．２０以下であることが更に好ましい。
粘着層の、吸収極大波長での吸光度の値を１としたとき、５５０ｎｍ〜５７０ｎｍにおける吸光度が０．２５超であると、ディスプレイ用光学フィルタとして用いた際、全光線透過率が低下し画像が暗く見える恐れがある。
【００２９】
（粘着性樹脂）
粘着性樹脂としては、可視光領域で透明であり（すなわち、十分な透過率を有し）、光の吸収、散乱が大きくない材料であれば特に限定されないが、中でも透明性に優れ、高い全光線透過率が得られやすく、好適な接着性を得ることができることから、アクリル系樹脂を用いることが好ましい。
粘着性樹脂の含有量は、粘着層用粘着剤組成物の固形分成分１００質量部に対し、５０．０質量部〜９９．９質量部の範囲であることが好ましく、６０．０質量部〜９９．９質量部の範囲であることがより好ましく、８０．０質量部〜９９．９質量部の範囲であることが更に好ましい。粘着性樹脂の含有量が５０．０質量部未満であると、粘着層として、十分な機能が発現できない恐れがある。
【００３０】
（アクリル系樹脂）
アクリル系樹脂は、少なくともアルキル（メタ）アクリレートモノマーを重合させて得る重合体（ポリマー）を用いることが好ましく、官能基含有モノマー（カルボキシル基含有モノマーと、水酸基含有モノマーと、アミノ基含有モノマーと、アミド基含有モノマーと、エポキシ基含有モノマーとから選択される少なくとも一種）と、前記アルキル（メタ）アクリレートモノマーとを重合させて得る重合体を用いることがより好ましい。更にこれらの重合体の中でも、アルキル基の炭素数が４〜１２のアルキル（メタ）アクリレート｛（メタ）アクリル酸アルキルエステル｝モノマーと、水酸基含有モノマーとを重合させて得る重合体を用いることが更に好ましい。
【００３１】
アルキル（メタ）アクリレート（アルキルアクリレート、アルキルメタクリレート）としては、特に制限されないが、例えば、ｎ−ブチル（メタ）アクリレート、ｉｓｏ−ブチル（メタ）アクリレート、ｓｅｃ−ブチル（メタ）アクリレート、ｔ−ブチル（メタ）アクリレート、ペンチル（メタ）アクリレート、ヘキシル（メタ）アクリレート、ヘプチル（メタ）アクリレート、オクチル（メタ）アクリレート、２−エチルヘキシル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、ドデシル（メタ）アクリレート等が挙げられる。尚、モノマー成分としてのアルキル（メタ）アクリレートは、単独又は２種以上組み合わせて用いることができる。これらのアクリレートの中でも、ｎ−ブチル（メタ）アクリレートを用いることが好ましい。
アルキル（メタ）アクリレートの含有量は、アクリル系樹脂１００質量部に対し、１質量部〜１００質量部の範囲であることが好ましく、５０質量部〜９９質量部の範囲であることがより好ましく、７０質量部〜９８質量部の範囲であることが更に好ましい。
【００３２】
カルボキシル基含有モノマーとしては、特に限定されないが、例えば、（メタ）アクリル酸、イタコン酸、マレイン酸、フマル酸、クロトン酸等が挙げられる。又、これらのカルボキシル基含有モノマーの無水物も、カルボキシル基含有モノマーとして用いることができる。
【００３３】
水酸基含有モノマーとしては、例えばアクリル酸２−ヒドロキシエチル、メタクリル酸２−ヒドロキシエチル、アクリル酸２−ヒドロキシプロピル、メタクリル酸２−ヒドロキシプロピル、アクリル酸３−ヒドロキシプロピル、メタクリル酸３−ヒドロキシプロピル、アクリル酸４−ヒドロキシブチル、メタクリル酸４−ヒドロキシブチル、アクリル酸２−ヒドロキシ−３−クロロプロピル、メタクリル酸２−ヒドロキシ−３−クロロプロピル、アクリル酸２−ヒドロキシ−３−フェノキシプロピル、メタクリル酸２−ヒドロキシ−３−フェノキシプロピル等が挙げられる。
【００３４】
アミノ基含有モノマーとしては、例えばアクリル酸ジメチルアミノエチル、メタクリル酸ジメチルアミノエチル、アクリル酸ジエチルアミノエチル、メタクリル酸ジエチルアミノエチル等が挙げられる。
【００３５】
アミド基含有モノマーとしては、例えばアクリルアミド、メタクリルアミド、Ｎ−メチロールアクリルアミド、Ｎ−メチロールメタクリルアミド等が挙げられる。
【００３６】
エポキシ基含有モノマーとしては、例えばアクリル酸グリシジルエーテル、メタクリル酸グリシジルエーテル、アクリル酸−２−エチルグリシジルエーテル、メタクリル酸−２−グリシジルエーテル等が挙げられる。
【００３７】
上記カルボキシル基含有モノマーと、水酸基含有モノマーと、アミノ基含有モノマーと、アミド基含有モノマーと、エポキシ基含有モノマーは、架橋剤との架橋点として作用する。
官能基含有モノマーの含有量は、アクリル系樹脂１００質量部に対し、０．１質量部〜１５．０質量部の範囲であることが好ましく、０．５質量部〜１２．５質量部の範囲であることがより好ましい。官能基含有モノマーの含有量が０．１質量部未満であると、ディスプレイ用光学フィルタとして用いた際、耐久性が不十分となる恐れがある。
【００３８】
（粘着性樹脂の製造方法）
粘着性樹脂は、公知の重合方法により製造することができるが、例えば、溶液重合法、乳化重合法、塊状重合方法や紫外線照射による重合方法等が挙げられる。又、重合に際して用いられる重合開始剤、連鎖移動剤等は、公知のものを適宜用いることが可能である。
【００３９】
（粘着性樹脂の酸価）
粘着性樹脂の酸価（溶剤は含まないものとする）は、０ｍｇＫＯＨ／ｇ〜２０ｍｇＫＯＨ／ｇであることが好ましく、０ｍｇＫＯＨ／ｇ〜１０ｍｇＫＯＨ／ｇであることがより好ましく、０ｍｇＫＯＨ／ｇ〜５ｍｇＫＯＨ／ｇであることが更に好ましい。粘着性樹脂の酸価が２０ｍｇＫＯＨ／ｇ超であると、ディスプレイ用光学フィルタとして用いた際、耐久性が不十分となる恐れがある。
【００４０】
（粘着性樹脂の重量平均分子量）
粘着性樹脂の重量平均分子量は、１０万〜２００万であることが好ましく、３０万〜１５０万であることがより好ましく、４０万〜１２０万であることが更に好ましい。粘着性樹脂の重量平均分子量が１０万未満又は２００万超であると、粘着層として、十分な機能が発現できず、粘着特性を維持できない恐れがある。
【００４１】
（粘着性樹脂のガラス転移温度）
粘着性樹脂のガラス転移温度は、０℃未満であることが好ましく、−２０℃未満であれば、粘着性が更に良好なものとなるため、より好ましい。粘着性樹脂のガラス転移温度が０℃超であると、粘着層として、十分な機能が発現できず、取り扱い性が悪くなる恐れがある。
尚、粘着性樹脂のガラス転移温度は、示差走査熱量計（ＤＳＣ）により測定されるショルダー値である。
【００４２】
（色素）
本発明粘着層用粘着剤組成物に用いる色素は、本発明ディスプレイ用光学フィルタとして、特定波長領域の光に対し、選択的な吸収を与えるため、少なくとも４８０ｎｍ〜５１０ｎｍの波長領域に吸収極大波長を有する色素1と、５８０ｎｍ〜６１０ｎｍの波長領域に吸収極大波長を有する色素２とを有し、青色発光波長、緑色発光波長、赤色発光波長の波長領域の光に対し、選択的な吸収極大値を有さないことが必要である。
更に、本発明粘着層とした際、粘着層の、色素１の吸収極大波長での吸光度の値を１としたとき、粘着層の、色素１の吸収極大波長での吸光度の値の１／２の値における２つの波長間距離である、半値全幅が、１０ｎｍ〜４０ｎｍであり、粘着層の、色素２の吸収極大波長での吸光度の値を１としたとき、粘着層の、該色素２の吸収極大波長での吸光度の値の１／２の値における２つの波長間距離である、半値全幅が、１０ｎｍ〜３０ｎｍであり、粘着層の、色素１及び色素２の吸収極大波長のうち最大となる吸収極大波長での吸光度の値を１としたとき、５５０ｎｍ〜５７０ｎｍにおける吸光度が、０．２５以下であることも必要である。
尚、本発明粘着層用粘着剤組成物中に用いる色素は、少なくとも上記要件を満たすものであれば、他の波長領域の光に吸収極大波長を有する他の色素（例えば後述する色素３、色素４等）を複数種加えることも可能である。
【００４３】
（色素１）
本発明における４８０ｎｍ〜５１０ｎｍの波長領域に吸収極大波長を有する可視光吸収色素である色素１としては、アゾ系化合物、シアニン系化合物、ピラゾールスクアリリウム系化合物、ポルフィリン系化合物、ジピロメテン金属キレート系化合物、ピロメテン系化合物、ローダミン系化合物等を用いることができるが、本発明においては、他の色素との組み合わせ、粘着層における色素の半値全幅、光吸収（吸光度）、耐久性等を考慮し、ポルフィリン系化合物を用いることが好ましい。
ここでポルフィリン系化合物は、特許第５０１５６４４号公報記載の方法によって、あるいはそれに準じて製造することができる。
色素１の含有量は、粘着層用粘着剤組成物の固形分成分１００質量部に対し、０．０１質量部〜０．５０質量部の範囲であることが好ましく、０．０５質量部〜０．３０質量部の範囲であることがより好ましい。色素１の含有量が０．０１質量部未満であると、ディスプレイ用光学フィルタとして用いた際、不要発光（色素１の吸収極大波長近辺の光）の光吸収性能不足の問題を有しやすくなり、かつ、色再現範囲を大きくすることが困難となる恐れがあり、色素１の含有量が０．５０質量部超であると、ディスプレイ用光学フィルタとして用いた際、全光線透過率が低下し画像が暗く見える恐れがある。
【００４４】
(色素２)
本発明における５８０ｎｍ〜６１０ｎｍの波長領域に選択的な吸収極大波長を有する色素である可視光吸収色素である色素２としては、シアニン系化合物、フタロシアニン系化合物、スクアリリウム系化合物、インドール系化合物、メチン系化合物、アゾメチン系化合物、ポリメチン系化合物、キサンテン系化合物、オキソノール系化合物、アゾ系化合物、キノン系化合物、アントラキノン系化合物、ポルフィリン系化合物、テトラアザポルフィリン系化合物、アザポルフィリン系化合物、アズレニウム系化合物、ピリリウム系化合物、クロコニウム系化合物、ジチオール金属錯体系化合物、ピロメテン系化合物、ジアリールメタン系化合物、トリアリールメタン系化合物、ペリレン系化合物、キナクドリン系化合物、チアゾール系化合物、オキサジン系化合物、スチリル系化合物、クマリン系化合物、ジベンゾフラノン系化合物、ジケトピロロピロール化合物、ローダミン系化合物、アジン系化合物、ニッケルアゾ錯体系化合物、アントラキノン系化合物、インジゴイド系化合物、インドアニリン系化合物、キノフタロン系化合物、スチルベン系化合物、ジフェニルメタン系化合物、トリフェニルメタン系化合物、ナフトキノン系化合物、ピラロゾン系化合物、ジピロメテン系化合物、ベンジリデン系化合物、クロム錯塩系化合物、スクワリウム系化合物、チオピリウム系化合物、ビオローゲン系化合物、アゾ金属錯塩系化合物、ビスアゾ系化合物等を用いることができるが、本発明においては、他の色素との組み合わせ、粘着層における色素の半値全幅、光吸収（吸光度）、耐久性等を考慮し、テトラアザポルフィリン系化合物を用いることが好ましい。
ここでテトラアザポルフィリン系化合物は、例えば、特開２００６−３２１９２５号公報記載の方法によって、あるいはそれに準じて製造することができる。
色素２の含有量は、粘着層用粘着剤組成物の固形分成分１００質量部に対し、０．０１質量部〜１．００質量部の範囲であることが好ましく、０．０５質量部〜０．５０質量部の範囲であることがより好ましい。色素２の含有量が０．０１質量部未満であると、ディスプレイ用光学フィルタとして用いた際、不要発光（色素２の吸収極大波長近辺の光）の光吸収性能不足の問題を有しやすくなり、かつ、色再現範囲を大きくすることが困難となる恐れがあり、色素２の含有量が１．００質量部超であると、ディスプレイ用光学フィルタとして用いた際、全光線透過率が低下し画像が暗く見える恐れがある。
【００４５】
(色素３)
本発明粘着層用粘着剤組成物に用いられる色素として、用途に応じ、６５０ｎｍ〜７１０ｎｍの波長領域に吸収極大波長を有する可視光吸収色素である色素３を、上記色素1及び色素２と共に用いることもできる。
色素３としては、スクアリリウム系化合物、フタロシアニン系化合物、アントラキノン系化合物、シアニン系化合物、ヘキサフィリン系化合物、クロコニウム系化合物等を用いることができるが、本発明においては、他の色素との組み合わせ、粘着層における色素の半値全幅、光吸収（吸光度）、耐久性等を考慮し、フタロシアニン系化合物を用いることが好ましい。
ここでフタロシアニン系化合物は、例えば、特開昭５０−８５６３０号公報、特開平１−４５４７４号公報、特開平１−６０６６０号公報、特開２００８−２３１１５３号公報記載の方法によって、あるいはそれに準じて製造することができる。
色素３の含有量は、粘着層用粘着剤組成物の固形分成分１００質量部に対し、０．０１質量部〜１．００質量部の範囲であることが好ましく、０．０５質量部〜０．５０質量部の範囲であることがより好ましい。色素３の含有量が０．０１質量部未満であると、ディスプレイ用光学フィルタとして用いた際、不要発光（色素３の吸収極大波長近辺の光）の光吸収性能不足の問題を有しやすくなり、かつ、色再現範囲を大きくすることが困難となる恐れがあり、色素３の含有量が１．００質量部超であると、ディスプレイ用光学フィルタとして用いた際、全光線透過率が低下し画像が暗く見える恐れがある。
【００４６】
（色素４）
本発明粘着層用粘着剤組成物に用いられる色素として、用途に応じ、３６０ｎｍ〜４２０ｎｍ波長領域に吸収極大波長を有する近紫外光又は可視光吸収色素である色素４を、上記色素１及び色素２、又は色素１〜３と共に用いることもできる。
色素４としては、オキサゾール系化合物、メロシアニン系化合物、シアニン系化合物、ナフタルイミド系化合物、ジピラゾリルメチン系化合物オキサジアゾール系化合物、オキサジン系化合物、オキサゾリジン系化合物、ナフタル酸系化合物、スチリル系化合物、アントラセン系化合物、環状カルボニル系化合物、トリアゾール系化合物、ベンゾトリアゾール系化合物等を用いることができるが、本発明においては、他の色素との組み合わせ、粘着層における色素の半値全幅、光吸収（吸光度）、耐久性等を考慮し、ベンゾトリアゾール系化合物を用いることが好ましい。
ここでベンゾトリアゾール系化合物は、具体的に例えば、２−（２’−ヒドロキシ−５’−メチルフェニル）ベンゾトリアゾール、２−（２’−ヒドロキシ−５’−ブチルフェニル）ベンゾトリアゾール、２−（２’−ヒドロキシ−５’−ｔ−ブチルフェニル）ベンゾトリアゾール、２−（２’−ヒドロキシ−５’−ｔ−オクチルフェニル）ベンゾトリアゾール、２−（２’−ヒドロキシ−３’，５’−ジ−ｔ−ブチルフェニル）ベンゾトリアゾール、２−（２’−ヒドロキシ−３’，５’−ジ−ｔ−アミルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール等を挙げることができ、市販の公知の材料を用いることができる。
色素４の含有量は、粘着層用粘着剤組成物の固形分成分１００質量部に対し、１質量部〜３０質量部の範囲であることが好ましく、２質量部〜２０質量部の範囲であることがより好ましく、３質量部〜１０質量部の範囲であることが更に好ましい。色素４の含有量が１質量部未満であると、ディスプレイ用光学フィルタとして用いた際、不要発光（色素４の吸収極大波長近辺の光）の光吸収性能不足の問題を有しやすくなる恐れがあり、色素４の含有量が３０質量部超であると、ディスプレイ用光学フィルタとして用いた際、色素４の析出による外観の不具合及び／又は色味の問題が生じる恐れがある。
【００４７】
本発明粘着層用粘着剤組成物中色素１及び色素２の含有量は、粘着層用粘着剤組成物の固形分成分１００質量部に対し、０．０２質量部〜１．５０質量部の範囲であることが、全光線透過率維持の理由から好ましく、０．１０質量部〜０．８０質量部の範囲であることがより好ましい。粘着層用粘着剤組成物中色素１及び色素２の含有量が０．０２質量部未満であると、ディスプレイ用光学フィルタとして用いた際、不要発光（色素１及び色素２の吸収極大波長近辺の光）の光吸収性能不足の問題を有しやすくなる恐れがあり、粘着層用粘着剤組成物中色素１及び色素２の含有量が１．５０質量部超であると、ディスプレイ用光学フィルタとして用いた際、全光線透過率が低下し画像が暗く見える恐れがある。
尚、本発明粘着層用粘着剤組成物中色素１及び色素２の含有量は、色素の種類によって異なるが、粘着層とした際の全光線透過率が、２０％〜９０％となるように添加することが好ましく、３０％〜８０％となるように添加することがより好ましく、４０％〜８０％となるように添加することが更に好ましい。全光線透過率が２０％未満であると、ディスプレイ用光学フィルタとして用いた際、表示性能に問題が生じるおそれがあり、全光線透過率が９０％超であると、不要発光（色素１及び色素２の吸収極大波長近辺の光）の光吸収性能不足の問題を有しやすくなる恐れがある。
【００４８】
（任意成分）
本発明粘着層用粘着剤組成物中には、その他、種々の公知の添加剤を添加することができるが、その中には、シランカップリング剤、上記以外の他の可視光吸収色素、色調調整のための色調用可視光吸収色素、架橋剤、防錆剤等が添加されていてもよく、更に、粘着付与剤、可塑剤、ガラス繊維、ガラスビーズ、金属粉、その他の有機又は無機微粒子等からなる充填剤、顔料、着色剤、酸化防止剤等を用いることもできる。
【００４９】
（シランカップリング剤）
本発明粘着層用粘着剤組成物中には、シランカップリング剤を添加することが好ましい。シランカップリング剤としては、３−グリシドキシプロピルトリメトキシシラン、３−グリシドキシプロピルメチルジメトキシシラン、２−（３，４−エポキシシクロヘキシル）エチルトリメトキシシラン等のエポキシ構造を有するケイ素化合物、３−アミノプロピルトリメトキシシラン、Ｎ−（２−アミノエチル）３−アミノプロピルトリメトキシシラン、Ｎ−（２−アミノエチル）３−アミノプロピルメチルジメトキシシラン等のアミノ基含有ケイ素化合物、３−クロロプロピルトリメトキシシラン、アセトアセチル基含有トリメトキシシラン、３−アクリロキシプロピルトリメトキシシラン、３−メタクリロキシプロピルトリエトキシシラン等の（メタ）アクリル基含有シランカップリング剤、３‐イソシアネートプロピルトリエトキシシラン等のイソシアネート基含有シランカップリング剤等が挙げられる。特に、３−グリシドキシプロピルトリメトキシシラン、アセトアセチル基含有トリメトキシシランは効果的に剥がれを抑えられることから好ましく用いられる。シランカップリング剤は、耐久性、特に加湿環境下で剥がれを抑える効果を付与できる。
シランカップリング剤の含有量は、アクリル系ポリマー１００質量部に対して１．０００質量部以下であることが好ましく、０．００１質量部〜１．０００重量部であることがより好ましく、０．００２質量部〜０．６００重量部であることが更に好ましい。シランカップリング剤の含有量が１．０００質量部超であると、粘着層として、接着力が増大しすぎる恐れがある。
【００５０】
（他の可視光吸収色素）
本発明粘着層用粘着剤組成物に用いられる色素として、必要に応じて他の可視光線を吸収する色素を含有することもできる。このような他の可視光吸収色素としては、フタロシアニン系、ナフタロシアニン系、金属ジチオール錯体系、スクアリリウム系、アズレニウム系、ジフェニルメタン系、トリフェニルメタン系、オキサジン系、アジン系、チオピリリウム系、ビオローゲン系、アントラキノン系、ペリレン系、インダンスロン系、ニトロソ系、インジコ系、アゾメチン系、キサンテン系、オキサノール系、インドアニリン系、ジケトピロロピロール系、
１：２クロム錯体系、１：２ コバルト錯体系等を挙げることができ、市販の公知の材料を用いることができる。
特に、本発明粘着層用粘着剤組成物の色調を調整するために、調色用として、他の可視光線を吸収する色素を含有してもよい。調色用の他の可視光吸収色素の市販品として、具体的には、チバ・スペシャリティ・ケミカルズ社製の商品名：オラゾールブルーＧＮ 、オラゾールブルーＢＬ、オラゾールレッド２Ｂ、オラゾールレッドＧ、オラゾールブラックＣＮ、オラゾールイエロー２ＧＬＮ、オラゾールイエロー２ＲＬＮ、マイクロリスＤＰＰレッドＢ−Ｋ等を用いることができる。
尚他の可視光吸収色素の含有量は、他の色素との組み合わせ、粘着層における色素の半値全幅、光吸収（吸光度）、耐久性等を考慮し、適宜調整することができる。
【００５１】
（架橋剤）
本発明粘着層用粘着剤組成物は、架橋剤を含有していてもよい。架橋剤としては、エポキシ系架橋剤、イソシアネート系架橋剤、イミン系架橋剤、過酸化物系架橋剤等を挙げることができ、市販の公知の材料を用いることができる。これらの中でも、エポキシ系架橋剤や、イソシアネート系架橋剤を用いることが本発明粘着性樹脂設計の観点から好ましい。
【００５２】
（エポキシ系架橋剤）
エポキシ系架橋剤はエポキシ化合物を含有し、エポキシ化合物としては、例えば、グリセリンジグリシジルエーテルなどを挙げることができる。
エポキシ系架橋剤の含有量は、粘着性樹脂１００質量部に対して、０．００１質量部〜２．０００質量部であることが好ましく、０．０１質量部〜１．００質量部であることがより好ましく、０．０２質量部〜０．５０質量部であることが更に好ましい。エポキシ系架橋剤の含有量が０．００１質量部未満又は２．０００質量部超であると、粘着層として、粘着特性を維持できない恐れがある。
【００５３】
（イソシアネート系架橋剤）
イソシアネート系架橋剤は、イソシアネート化合物を含有し、イソシアネート化合物としては、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネート等のイソシアネートモノマー及びこれらイソシアネートモノマーをトリメチロールプロパン等の多価アルコールと付加したアダクト系イソシアネート化合物、イソシアヌレート化合物、ビュレット型化合物、さらには公知のポリエーテルポリオールやポリエステルポリオール、アクリルポリオール、ポリブタジエンポリオール、ポリイソプレンポリオール等を付加反応させたウレタンプレポリマー型のイソシアネート等を挙げることができる。これらイソシアネート系化合物の中でも、基材層等との密着性向上の面より、キシリレンジイソシアネート等のアダクト系イソシアネート化合物を用いることが好ましい。
イソシアネート系架橋剤の含有量は、粘着性樹脂１００質量部に対して、０．００１質量部〜５．０００質量部であることが好ましく、０．０１質量部〜３．００質量部であることがより好ましく、０．０２質量部〜２．５０質量部であることが更に好ましい。イソシアネート系架橋剤の含有量が０．００１質量部未満又は５．０００質量部超であると、粘着層として、粘着特性を維持できない恐れがある。
【００５４】
（防錆剤）
防錆剤としては無機系防錆剤及び有機系防錆剤のいずれも用いることができる。無機系防錆剤としては、例えば、亜硝酸ナトリウム、クロム酸ナトリウム等が挙げられる。又有機系防錆剤としては、例えば、ベンゾトリアゾール、オクタデシルアミン等が挙げられる。これらの防錆剤の中でもベンゾトリアゾール化合物を使用することが好ましく、更に１，２，３−ベンゾトリアゾールを使用することがより好ましい。
尚防錆剤の含有量は、適宜調整することができる。
【００５５】
（粘着層の耐久性）
本発明粘着層は、耐久性に関する各環境加速試験（高温試験、高温高湿試験、耐寒性試験、耐光性試験）において、粘着層の、各色素の各吸収極大波長での各吸光度の値をそれぞれ１としたとき、各環境加速試験後の、粘着層の、各色素の各吸収極大波長での各吸光度の値である、残存吸光度が、それぞれ０．９以上であるため、非常に優れた耐久性を有しており、長時間に渡り性能が劣化しないので、ディスプレイ用光学フィルタに用いた際、有益である。又残存吸光度の値はそれぞれ０．９５以上であることが好ましい。
【００５６】
（高温試験）
高温試験の測定条件は、ガラス板（１．８ｍｍのソーダガラス）に貼り合せた、粘着層サンプルを、８０℃の恒温槽を用いて、１０００時間保持する。
そして高温試験前後の粘着層の、各色素の各吸収極大波長での各吸光度の値を、分光光度計で測定することにより、（試験後の粘着層の、各色素の各吸収極大波長での各吸光度の値）／（試験前の粘着層の、各色素の各吸収極大波長での各吸光度の値）、つまり試験前の粘着層の、各色素の各吸収極大波長での各吸光度の値を１としたときの試験後の粘着層の、各色素の各吸収極大波長での各吸光度の値、である残存吸光度を、各色素において算出する。
【００５７】
（高温高湿試験）
高温高湿試験の測定条件は、ガラス板（１．８ｍｍのソーダガラス）に貼り合せた、粘着層サンプルを、６０℃、９０％の恒温恒湿槽を用いて、１０００時間保持する。
そして高温高湿試験前後の粘着層の、各色素の各吸収極大波長での各吸光度の値を、分光光度計で測定することにより、（試験後の粘着層の、各色素の各吸収極大波長での各吸光度の値）／（試験前の粘着層の、各色素の各吸収極大波長での各吸光度の値）、つまり試験前の粘着層の、各色素の各吸収極大波長での各吸光度の値を１としたときの試験後の粘着層の、各色素の各吸収極大波長での各吸光度の値、である残存吸光度を、各色素において算出する。
【００５８】
（耐寒性試験）
耐寒性試験の測定条件は、ガラス板（１．８ｍｍのソーダガラス）に貼り合せた、粘着層サンプルを、−４０℃の恒温槽を用いて、１０００時間保持する。
そして耐寒性試験前後の粘着層の、各色素の各吸収極大波長での各吸光度の値を、分光光度計で測定することにより、（試験後の粘着層の、各色素の各吸収極大波長での各吸光度の値）／（試験前の粘着層の、各色素の各吸収極大波長での各吸光度の値）、つまり試験前の粘着層の、色素１及び色素２の各吸収極大波長での各吸光度の値を１としたときの試験後の粘着層の、各色素の各吸収極大波長での各吸光度の値、である残存吸光度を、各色素において算出する。
【００５９】
（耐光性試験）
耐光性試験の測定条件は、ガラス板（１．８ｍｍのソーダガラス）に貼り合せた、粘着層サンプルを、機内温度４３℃、ブラックパネル温度６８℃、アーク電源（１３５±１０Ｖ、１６±１Ａ，５００Ｗ／ｍ２）の紫外線カーボンアーク灯式耐光性試験機を用いて、４０時間保持する。
そして耐光性試験前後の粘着層の、各色素の各吸収極大波長での各吸光度の値を、分光光度計で測定することにより、（試験後の粘着層の、各色素の各吸収極大波長での各吸光度の値）／（試験前の粘着層の、各色素の各吸収極大波長での各吸光度の値）、つまり試験前の粘着層の、各色素の各吸収極大波長での各吸光度の値を１としたときの試験後の粘着層の、各色素の各吸収極大波長での各吸光度の値、である残存吸光度を、各色素において算出する。
【００６０】
（ディスプレイの色再現性）
本発明粘着層（ディスプレイ用光学フィルタ）を設置したディスプレイの色再現性は、分光放射輝度計で測定し、求めた、青色、緑色、赤色の各色度座標を結んで得られる三角形の面積を、色素を含有しない粘着層を設置したディスプレイに対して同様に求めた、各色度座標を結んで得られる三角形の面積を１００として比較することにより評価する。尚、この三角形の面積が大きい程、色再現範囲が大きいとみなすことができるが、本発明においては、比較値である色再現性が、少なくとも１００以上であり、実用上十分な色再現性を有している。
【００６１】
（粘着層の製造方法）
基材又は剥離層上に本発明粘着層用粘着剤組成物を塗工（塗布）することにより、本発明粘着層を作製することができる。粘着層を作製する製造方法としては、特に限定されないが、例えば、本発明粘着剤組成物と溶剤とを含有する塗工液（塗料）を基材又は剥離層上に塗工する塗工工程、前記塗工工程により形成した塗工膜を乾燥させる乾燥工程により、粘着層を形成することができる。又、必要に応じて、前記乾燥工程後にエイジング工程を設けてもよい。
【００６２】
（基材及び剥離層）
本発明基材は、本発明粘着層用粘着剤組成物を塗工し、ディスプレイ用光学フィルタを作製するための塗工基材として、用いられることが好ましい。本発明基材としては、特に限定されるものではないが、例えば、透光性基材を用いることが好ましい。
又本発明ディスプレイ用光学フィルタとした際、本発明粘着層表面を保護するため、粘着層表面に、剥離層を設けることが好ましい。その際、剥離層を、本発明粘着層用粘着剤組成物を塗工するための本発明基材の代わりとして用いてもよい。
【００６３】
（透光性基材）
透光性基材としては、透光性である限り特に限定されず、石英ガラスやソーダガラス等のガラスも使用可能であるが、ポリエチレンテレフタレート（ＰＥＴ）、トリアセチルセルロース（ＴＡＣ）、ポリエチレンナフタレート（ＰＥＮ）、ポリメチルメタクリレート（ＰＭＭＡ）、ポリカーボネート（ＰＣ）、ポリイミド（ＰＩ）、ポリエチレン（ＰＥ）、ポリプロピレン（ＰＰ）、ポリビニルアルコール（ＰＶＡ）、ポリ塩化ビニル（ＰＶＣ）、シクロオレフィンコポリマー（ＣＯＣ）、含ノルボルネン樹脂、アクリル樹脂、ポリエーテルスルホン、セロファン、芳香族ポリアミド等の各種樹脂フィルムを用いることが好ましく、特にＰＥＴフィルムがより好ましく、易接着処理をしたＰＥＴフィルムが更に好ましい。尚具体的には、東洋紡績社製の商品名：コスモシャインＡ４３００、東レ社製の商品名：ルミラーＵ３４、帝人デュポン社製の商品名：メリネックス７０５等を用いることができる。又、ＴＡＣ（トリアセチルセルロース）フィルム、反射防止フィルム、ぎらつき防止フィルム、衝撃吸収フィルム、電磁波シールドフィルム（メッシュフィルムを含む）、紫外線吸収フィルムなどの機能性フィルムも透光性基材として使用できる。これにより、簡便に薄型ディスプレイ用の光学フィルタを作製することができる。透光性基材は、フィルムであることが好ましい。
加えてこれら各種透光性基材樹脂フィルム表面（片面又は両面）に剥離層を設けることもできる。
【００６４】
（基材の表面処理）
又基材表面に、アルカリ処理、コロナ処理、プラズマ処理、スパッタ処理などのトリートメント処理、界面活性剤、シランカップリング剤などのプライマーコーティング、Ｓｉ蒸着などの薄膜ドライコーティングなどの処理を施すことも可能である。
【００６５】
（基材の全光線透過率及び厚さ）
これら基材の透明性は高いものほど良好であるが、全光線透過率としては、８０％以上であることが好ましく、９０％以上であることがより好ましい。又基材の厚さとしては、軽量化の観点からは薄い方が好ましいが、その生産性やハンドリング性を考慮すると、１〜７００μｍであることが好ましく、２５〜２５０μｍであることがより好ましい。
【００６６】
（剥離層）
剥離層としては、特に限定されないが、例えば、グラシン紙、シリコーン処理されたポリエチレンがラミネートされたクラフト紙、シリコーン処理されたポリエチレンテレフタレート（ＰＥＴ）等を用いることができる。
【００６７】
（塗工工程）
塗工工程において、本発明粘着剤組成物と溶剤とを含有した塗工液（塗料）を基材又は剥離層上に塗工（塗布）する。ここで溶剤としては、公知の溶剤を用いることができるが、例えば、メチルエチルケトン、アセトン、酢酸エチル、テトラヒドロフラン、ジオキサン、シクロへキサノン、ｎ−へキサン、トルエン、キシレン、メタノール、エタノール、ｎ−プロパノール、イソプロパノール等を用いることができる。これらの溶剤は単独で使用してもよく、また二種以上を混合して使用してもよい。
【００６８】
塗工方法としては、通常の塗工方式や印刷方式が適用される。具体的には、アプリケーターを用いる他、コンマコーター等のナイフコーター、スロットダイコーター、リップコーター等のファウンテンコーター、マイクログラビアコーター等のキスコーター、グラビアコーター、リバースロールコーター等のロールコーター、フローコーター、スプレーコーター、バーコーター等の公知の塗工機を用いることができる。
【００６９】
（乾燥工程）
乾燥工程において、塗工工程により得られた塗工膜に含まれる溶剤を除去し、乾燥させる。乾燥方法は、公知の方法を用いることができるので特に限定されないが、例えば、オーブンを用いて乾燥させることができる。
【００７０】
（エイジング工程）
エイジング工程においては、得られた膜をエイジング（熟成）させることにより、粘着層中の成分を安定化させることができる。エイジング方法は、公知の方法を用いることができるので特に限定されないが、例えば、恒温槽を用いることができる。
【００７１】
以上の工程を行うことにより、本発明ディスプレイ用光学フィルタの構成１及び２と同様の構成である粘着層を作製することができる。
【００７２】
（ディスプレイ用光学フィルタの製造方法）
本発明粘着層を製造方法により、構成１及び構成２の構成である、本発明ディスプレイ用光学フィルタとすることができる。
又構成３の製造に関しては、上記粘着層製造方法において、粘着層の両面に剥離層を設けた構成（構成１）を作製し、その構成を、片面に基材を有する他の層に対し、片面の剥離層を剥がして積層させればよい。
以上より、具体的な本発明ディスプレイ用の光学フィルタ構成として、本発明粘着層単独で本発明ディスプレイ用光学フィルタとするため、粘着層の構成で、粘着層両面に剥離層を設けた構成（上記構成１に相当）、粘着層の片面に本発明基材を設けた構成で、粘着層の基材側とは反対面に剥離層を設けた構成（上記構成２に相当）、粘着層と基材との間に他の層を有した構成で、粘着層の最表面である片面に剥離層を設けた構成（上記構成３に相当）とすることができる。
【００７３】
（他の層）
他の層としては、特に限定されないが、例えば、ハードコート層、偏光層、光拡散層、低反射層、防汚層、帯電防止層、紫外線・近赤外線（ＮＩＲ）吸収層、電磁波シールド層などを用いることができる。
又他の層は、必要に応じて、同種又は異なる複数の層構成であっても構わない。
【００７４】
（光学フィルタの備え付け方法）
本発明ディスプレイ用光学フィルタの備え付け方法としては、光学フィルタの粘着層により、ディスプレイ内の光源から視認部最表面に至る光の経路中に備え付けられていれば特に指定はない。
【００７５】
透過型ＬＣＤに備え付ける場合には、バックライトから視認部最表面に至る光の経路中に備え付ければよいが、導光板外面上で、バックライトからの光が入射する側面部分に備え付ければ、量（面積）の少ないディスプレイ用光学フィルタを、簡易な方法で備え付けることができる。
【００７６】
更にバックライト表面に備え付けてもよい。
【００７７】
（光学機能層）
又、本発明ディスプレイ用光学フィルタを視認部最表面に設ける場合、外光の反射防止、画像表示面の傷つき防止、ぎらつき抑制、ごみや汚染物質の付着防止、ディスプレイから発生する電磁波の遮蔽等を目的とした機能層を有するフィルム（光学機能層）と組み合わせて用いることもできる。
【００７８】
ここで光学機能層は、反射防止機能、ハードコート機能、防眩機能、防汚機能及び電磁波遮蔽機能の中から選ばれる少なくとも１つの機能層を有するフィルムであり、具体的には、反射防止層、ハードコート層、防眩層、防汚層、電磁波遮蔽層等と称すものであり、層中に上記基材を含んでいてもよい。
又光学機能層は、一層で一種類の機能を有するだけでなく、複数の機能を有していてもよく、更に、複数の光学機能層が積層されていても構わない。
具体的には、ディスプレイ表面での外来光の鏡面反射による背景の映り込み、画像の白化及び画像コントラスト低下を防止するための手段として、本発明ディスプレイ用光学フィルタの最表面に、視認部最表面から順に、防眩層／反射防止層を設ける例等を挙げることができる。
【００７９】
（反射防止機能層）
反射防止機能層は、最も観察者側に配置されて外光の反射を防止する機能を有する層である。これによれば、外光が前面板の観察者側の面側の表面で反射して観察者側へ戻って、いわゆる映り込みが生じて映像が見え難くなることを抑制することができる。
反射防止機能層は、高屈折率層と低屈折率層とを組み合わせて積層されたものが代表的であるが、反射防止機能  を有すればこれ以外の層構造を持つものであってもよい。
高屈折率層は、例えば、ＺｎＯやＴｉＯ２の素材の薄膜、もしくはこれらの素材の微粒子が分散した透明性を有するバインダ樹脂膜である。
又低屈折率層は、ＳｉＯ２からなる薄膜、もしくはＳｉＯ２ゲル膜、または、フッ素含有の、もしくはフッ素及びケイ素含有の透明性を有するバインダ樹脂膜である。
本発明のディスプレイ用光学フィルタに反射防止層が積層される場合には、積層された側の外光等の不要な光の反射を低下させ、適用されるディスプレイの画像もしくは映像のコントラストを高めることができる。
【００８０】
（ハードコート層）
ハードコート層は、ＨＣ層（Ｈａｒｄ  Ｃｏａｔ層）とも呼ばれることもある。これは、画像表示面に傷がつくことを抑えるために耐擦傷性を付与することができる機能を有する層又はフィルムが配置された層であり、本発明の場合には、ディスプレイ用光学フィルタの表面を保護する機能を有する層である。
ハードコート層は、透明な樹脂層として形成することができ、樹脂層は擦り傷、表面汚染に対する耐性の点で、好ましくは硬化性樹脂が硬化してなる樹脂硬化層として形成する。
又、ハードコート層は、単層の他、多層として形成してもよい。
【００８１】
ハードコート層として用いる硬化性樹脂としては、電離放射線硬化性樹脂、その他公知の硬化性樹脂などを要求性能などに応じて適宜用いればよい。
電離放射線硬化性樹脂としては、アクリレート系、オキセタン系、シリコーン系などが挙げられる。例えば、アクリレート系の電離放射線硬化性樹脂は、単官能（メタ）アクリレートモノマー、２官能（メタ）アクリレートモノマー、３官能以上の（メタ）アクリレートモノマー等の（メタ）アクリル酸エステルモノマー、ウレタン（メタ）アクリレート、エポキシ（メタ）アクリレート、ポリエステル（メタ）アクリレート等の（メタ）アクリル酸エステルオリゴマー、（メタ） アクリル酸エステルプレポリマー等からなる。さらに３官能以上の（メタ）アクリレートモノマーであれば、トリメチロールプロパントリ（メタ）アクリレート、ペンタエリスリトールテトラ（メタ）アクリレート、ジペンタエリスリトールヘキサ（メタ）アクリレート等を挙げることができる。
【００８２】
（防眩層）
防眩層は、いわゆるぎらつきを抑制する機能を有する層であり、アンチグレア層、ＡＧ層（Ａｎｔｉ  Ｇｌａｒｅ層）と呼ばれることもある。
防眩層は、外来光を散乱もしくは拡散させるために、光の入射面を粗面化することが基本である。この粗面化処理には、サンドブラスト法やエンボス法等により基体表面を直接、微細凹凸を形成して粗面化する方法、基体表面に、放射線、熱のいずれかもしくは組み合わせにより硬化する、透明性を有するバインダ樹脂中に、直径数μｍ程度である、無機フィラー（シリカ等の微粒子）や、有機フィラー（ポリスチレン樹脂やアクリル樹脂等の微粒子）を含有させた塗膜により粗面化層を設ける方法、及び基体表面に海島構造による多孔質膜を形成する方法等を挙げることができる。
防眩層が有する光拡散性により、ディスプレイの全面に配置した最、ディスプレイの特定の位置、方向に生じるシンチレーションの防止を行うことができる。
【００８３】
（防汚層）
防汚層は、本発明ディスプレイ用光学フィルタをディスプレイに用いる際、その表面に、不用意な接触や環境からの汚染が原因で、ごみや汚染物質が付着するのを防止し、あるいは付着しても除去しやすくするために形成される層である。
材料としては、フッソ系コート樹脂、シリコン系コート剤、シリコン・フッ素系コート剤等が用いられ、なかでもシリコン・フッソ系コート剤が好ましく用いられる。
防汚層の厚さは、１００ｎｍ以下であることが好ましく、１０ｎｍ以下であることがより好ましく、５ｎｍ以下であることが更に好ましい。防汚染層の厚さが１００ｎｍ超であると、防汚機能の初期値としては優れているが、耐久性において劣るものとなる恐れがある。
【００８４】
（電磁波遮蔽機能層）
電磁波遮蔽層は、映像光源側から発生する電磁波を遮断する機能を有する層である。電磁波遮蔽機能を有する層であれば、電磁波を遮断する手段は特に限定されるものではない。これには、例えば、透明基材上に金属メッシュ層がエッチング方式、印刷方式、蒸着方式、スパッタ方式で形成されるものの他、銀、ＩＴＯ（酸化錫インジウム）、ＡＴＯ（アンチモンドープ酸化錫）等の透明導電性薄膜層（メッシュ開口部非形成の）等を挙げることができ、遮断すべき電磁波により適宜設計されるが、透明性と電磁波遮蔽機能の両立の観点からは、金属メッシュ層を用いることが好ましい。
金属メッシュ層は、電磁波遮蔽機能を有するものであれば、その金属の種類は特に限定されるものではなく、例えば、銅、鉄、ニッケル、クロム、アルミニウム、金、銀、ステンレス、タングステン、クロム、チタン等を用いることができ中でも銅を用いることが好ましい。銅箔の種類としては、圧延銅箔、電解銅箔等が挙げられるが、特に電解銅箔を用いることが好ましい。電解銅箔を選択することにより、厚さが１０μｍ以下の均一性のよいものとすることができ、また、黒化処理された際に、酸化クロム等との密着性を良好なものとすることができるからである。
【００８５】
上記金属メッシュ層は、その一方の面又は両面が黒化処理されていることが好ましい。黒化処理とは、酸化クロム等により金属メッシュの表面を黒化する処理であり、この酸化処理面は、通常観察者側の面となるように配置される。この黒化処理によって金属メッシュ層表面に形成された酸化クロム等により、金属メッシュ層表面の外光が吸収されることから、金属メッシュ層表面で光が散乱することを防止することができる。
【００８６】
金属メッシュ層の開口率は、電磁波遮蔽能の観点からは、低いほどよいが、開口率が低くなると光線透過率が低下するので、開口率としては５０％以上であることが好ましい。
又、金属メッシュ層の開口部と非開口部とが凹凸をなしているので、金属メッシュ層上に、バインダ樹脂が金属メッシュ層の厚み以上の厚みに形成された、平坦化層が積層されていてもよい。
【００８７】
（光学機能層の備え付け方法）
光学機能層の備え付け方法としては、用途に応じ、本発明ディスプレイ用光学フィルタの表面又は裏面に備え付ける。
例えば、本発明ディスプレイ用光学フィルタが粘着層単層である場合、一方の面に、本発明ディスプレイ用光学フィルタの粘着層により光学機能層を貼合し、続いて本発明ディスプレイ用光学フィルタの他方の面を、本発明ディスプレイ用光学フィルタの粘着層によりガラス基板に貼合する。
次に本発明光学フィルタ及び光学機能層を有するガラス基板の貼合がされていない面を、ディスプレイ貼合用粘着層を介してディスプレイに貼合する。
ここで、ディスプレイがプラズマディスプレイである場合、強度の電磁波を遮蔽する必要があるため、上記本発明光学フィルタ及び光学機能層を有するガラス基板は、ディスプレイとは貼合せずに、電磁波遮蔽機能層貼合用粘着層を介して電磁波遮蔽機能層に貼合する。この際、電磁波遮蔽機能層が有する基材と、ガラス基板とが対向するように貼合する。続いて電磁波遮蔽機能層の導電層（金属メッシュ層又は透明導電性薄膜層）表面側を、基材貼合用粘着層を介して基材に貼合させた後、その基材の貼合がされていない面を、ディスプレイ貼合用粘着層を介してディスプレイに貼合する。
【００８８】
尚、上記ガラス基板、ディスプレイ貼合用粘着層、電磁波遮蔽機能層貼合用粘着層、基材貼合用粘着層としては、特に限定されず公知の技術のものを用いることができる。
【００８９】
（ディスプレイの種類）
本発明ディスプレイ用光学フィルタを適用できるディスプレイとしては、特に限定されるものではなく、液晶ディスプレイ、プラズマディスプレイパネル、エレクトロルミネッセンスディスプレイ、陰極管表示装置、電界放出ディスプレイ等の様なディスプレイに用いることができるが、特に好ましくは液晶ディスプレイ又はエレクトロルミネッセンスディスプレイの中の有機ＥＬディスプレイに用いられる。
【実施例】
【００９０】
次に、本発明を、実施例及び比較例により、更に具体的に説明するが、本発明は、これらの例によって何ら限定されるものではない。
【００９１】
最初に本発明の粘着性樹脂を作製した。尚、粘着性樹脂の重量平均分子量及び酸価の測定は、以下の方法従い行った。
【００９２】
（重量平均分子量の測定）
重量平均分子量（Ｍｗ）は、試料を０．１ｇ秤量して、テトラヒドロフラン（ＴＨＦ）９９．９ｇに添加し、２４時間放置して溶解した。この溶液をゲル・パーミエイション・クロマトグラフィ（ＧＰＣ）法を用い、標準ポリスチレンにより作成した検量線から、それぞれの分子量を測定した。
測定条件
装置名：東ソー社製、ＨＬＣ−８２２０ＧＰＣ
サンプル濃度：０．１重量％（ＴＨＦ溶液）
サンプル注入量：２０μｌ
溶離液：ＴＨＦ
流速：０．３００ｍｌ／ｍｉｎ．
測定温度：４０℃
カラム：サンプルカラム；ＴＳＫｇｕａｒｄｃｏｌｕｍｎ  ＳｕｐｅｒＨＺ−Ｌ（１本）＋ＴＳＫｇｅｌ  ＳｕｐｅｒＨＺＭ−Ｍ（２本）、リファレンスカラム；ＴＳＫｇｅｌ  ＳｕｐｅｒＨ−ＲＣ（１本）、東ソー社製
検出器： 示差屈折計（ＲＩ）
【００９３】
（酸価の測定）
所定量の試料を、１２０℃で１時間乾燥させ、溶剤を取り除いた後、容器に取り、溶剤を加えてよく溶解させた後、電位差滴定装置を用いて０．１ｍｏｌ／Ｌ水酸化カリウムエタノール溶液で滴定を行い、得られた滴定曲線の変曲点を終点とした。
酸価(ｍｇＫＯＨ／ｇ)＝（Ａ×ｆ×５．６１）／Ｓ
Ａ：終点における０．１ｍｏｌ／Ｌ水酸化カリウム溶液の消費量（ｍＬ）
ｆ：０．１ｍｏｌ／Ｌ水酸化カリウム溶液のファクター
Ｓ：試料採取量（g）
【００９４】
（アクリル系樹脂（Ａ）の調整）
モノマーとして２３８．５ｇのブチルアクリレートと、６０．０ｇのメチルアクリレートと、１．５ｇの２−ヒドロキシエチルアクリレートとを秤量し、十分に混合して３００．０ｇの重合性モノマー混合物（ａ１）を得た。
次に、１００．０ｇの重合性モノマー混合物（ａ１）と、２００．０ｇの酢酸エチルとをフラスコに入れた。
又滴下ロートに、残り２００．０ｇの重合性モノマー混合物（ａ１）を入れた。
続いて窒素ガスを２０ｍｌ／分で流通させながら、上記フラスコ内の温度を８０℃まで上昇させた後、８０℃に保ちながら、０．４ｇのナイパーＢＭＴ−Ｋ４０（重合開始剤、日油社製）をそのフラスコ内に投入し、重合反応を開始させた。
続いて上記滴下ロート内の２００．０ｇの重合性モノマー混合物（ａ１）を、２時間掛けて、上記重合反応を開始させたフラスコ内に連続的に滴下した。
滴下終了後、２５０．０ｇの酢酸エチルと、１５０．０ｇのトルエンと、０．６ｇのナイパーＢＭＴ−Ｋ４０とを滴下終了後の上記フラスコ内に投入し、フラスコ内の温度を８５℃まで上昇させた後、８５℃に保ちながら、５時間の重合反応を行った。
以上重合反応終了後、重量平均分子量６０万、酸価０ｍｇＫＯＨ／ｇの粘着性樹脂であるアクリル系樹脂（Ａ）を得た。
【００９５】
（アクリル系樹脂（Ｂ）の調整）
アクリル系樹脂（Ａ）の調整における重合性モノマー混合物（ａ１）の代わりに、モノマーとして２３６．６ｇのブチルアクリレートと、６０．０ｇのメチルアクリレートと、１．９ｇのアクリル酸と、１．５ｇの２−ヒドロキシエチルアクリレートとを秤量し、十分に混合して得た３００．０ｇの重合性モノマー混合物（ｂ１）を用いた他は、アクリル系樹脂（Ａ）の調整と同様にして、重量平均分子量６０万、酸価５．０ｍｇＫＯＨ／ｇの粘着性樹脂であるアクリル系樹脂（Ｂ）を得た。
【００９６】
（アクリル系樹脂（Ｃ）の調整）
アクリル系樹脂（Ａ）の調整における重合性モノマー混合物（ａ１）の代わりに、モノマーとして２３４．６ｇのブチルアクリレートと、６０．０ｇのメチルアクリレートと、３．９ｇのアクリル酸と、１．５ｇの２−ヒドロキシエチルアクリレートとを秤量し、十分に混合して得た３００．０ｇの重合性モノマー混合物（ｃ１）を用いた他は、アクリル系樹脂（Ａ）の調整と同様にして、重量平均分子量６０万、酸価１０．０ｍｇＫＯＨ／ｇの粘着性樹脂であるアクリル系樹脂（Ｃ）を得た。
【００９７】
（アクリル系樹脂（Ｄ）の調整）
アクリル系樹脂（Ａ）の調整における重合性モノマー混合物（ａ１）の代わりに、モノマーとして２３２．６ｇのブチルアクリレートと、６０．０ｇのメチルアクリレートと、５．９ｇのアクリル酸と、１．５ｇの２−ヒドロキシエチルアクリレートとを秤量し、十分に混合して得た３００．０ｇの重合性モノマー混合物（ｄ１）を用いた他は、アクリル系樹脂（Ａ）の調整と同様にして、重量平均分子量６０万、酸価１５．０ｍｇＫＯＨ／ｇの粘着性樹脂であるアクリル系樹脂（Ｄ）を得た。
【００９８】
（アクリル系樹脂（Ｅ）の調整）
アクリル系樹脂（Ａ）の調整における重合性モノマー混合物（ａ１）の代わりに、モノマーとして２３０．７ｇのブチルアクリレートと、６０．０ｇのメチルアクリレートと、７．８ｇのアクリル酸と、１．５ｇの２−ヒドロキシエチルアクリレートとを秤量し、十分に混合して得た３００．０ｇの重合性モノマー混合物（ｅ１）を用いた他は、アクリル系樹脂（Ａ）の調整と同様にして、重量平均分子量６０万、酸価２０．０ｍｇＫＯＨ／ｇの粘着性樹脂であるアクリル系樹脂（Ｅ）を得た。
【００９９】
（アクリル系樹脂（Ｆ）の調整）
アクリル系樹脂（Ａ）の調整における重合性モノマー混合物（ａ１）の代わりに、モノマーとして２２９．５ｇのブチルアクリレートと、６０．０ｇのメチルアクリレートと、９．０ｇのアクリル酸と、１．５ｇの２−ヒドロキシエチルアクリレートとを秤量し、十分に混合して得た３００．０ｇの重合性モノマー混合物（ｆ１）を用いた他は、アクリル系樹脂（Ａ）の調整と同様にして、重量平均分子量６０万、酸価２３．０ｍｇＫＯＨ／ｇの粘着性樹脂であるアクリル系樹脂（Ｆ）を得た。
【０１００】
（アクリル系樹脂（Ｇ）の調整）
アクリル系樹脂（Ａ）の調整における重合性モノマー混合物（ａ１）の代わりに、モノマーとして２２８．０ｇのブチルアクリレートと、６０．０ｇのメチルアクリレートと、１０．５ｇのアクリル酸と、１．５ｇの２−ヒドロキシエチルアクリレートとを秤量し、十分に混合して得た３００．０ｇの重合性モノマー混合物（ｇ１）を用いた他は、アクリル系樹脂（Ａ）の調整と同様にして、重量平均分子量６０万、酸価２７．３ｍｇＫＯＨ／ｇの粘着性樹脂であるアクリル系樹脂（Ｇ）を得た。
【０１０１】
続いて、色素１〜色素３の合成を行った。
【０１０２】
（色素１の合成）
下記構造式（ａ−１）で示される１７．０ｇの化合物を、１７０ｍｌのＮ，Ｎ−ジメチルホルムアミドに溶解し、１０℃〜２０℃で３５．７gの臭素を滴下した。室温にて４時間攪拌した後、８００．０gの氷水に排出し、水酸化ナトリウム水溶液で中和した。析出物を濾取、水洗し、メタノールにて洗浄、乾燥して、３１．８gの化合物１を得た。
【０１０３】
【化１】
2019056865.tif 000002
【０１０４】
次に、２６．３０gの化合物１、１．３５ｇのよう化銅、２．１２ｇのビス（トリフェニルホスフィン）パラジウム（II）ジクロリド、１．０６gのトリフェニルホスフィンを５２５ｍｌのテトラヒドロフランに溶解し、３６．５２ｇのトリエチルアミン、２１．１４gの３，３−ジメチル−１−ブチン（純度９６％）を加えた。窒素気流下室温で攪拌し、反応終了後、不溶物を濾過し、濾液を減圧濃縮した。濃縮残渣に５００ｍｌの８５％メタノール水を加え、攪拌し、濾過した後、８５％メタノール水で洗浄、乾燥し、粗体を得た。粗体をシリカゲルカラムにより精製（展開溶剤：トルエン／ヘキサン=６：４  ｖｏｌ．比）して、下記構造式で示される１３．１０ｇの色素１（ポルフィリン系化合物）を得た。
このものの元素分析値は、以下に示すように理論値とよく一致していた。
理論値（Ｃ９２Ｈ９２Ｎ４ＶＯとして）：
Ｃ  ８３．６７％、Ｈ  ７．０２％、Ｎ  ４．２４％
分析値：
Ｃ  ８３．６２％、Ｈ  ７．０５％、Ｎ  ４．２１％
【０１０５】
【化２】
2019056865.tif 000003
【０１０６】
（色素２の合成）
５０．００ｇの１−ペンタノールに、１．５６ｇの三塩化バナジウム、下記構造式（ｂ−１）で示される５．３９ｇの化合物を入れ、２０℃で１．０１ｇのアンモニアガスを、１時間かけて導入した。アンモニアガスは反応液中に導入した。尚、アンモニア導入中は発熱を伴った。２０〜３０℃で１時間の攪拌を行った後、１２５℃に昇温した。昇温終了後１２５℃で６時間攪拌を続けた。次いで、反応混合物から約４０ｇの１−ペンタノールを、蒸留により除去し、重量比１：１のメタノール水を入れて化合物２を析出させた。析出した化合物２を濾過して回収し、乾燥させて、下記構造式で示される５．０２ｇの色素２（テトラアザポルフィリン系化合物）を得た。
このものの元素分析値は、以下に示すように理論値とよく一致していた。
理論値（Ｃ３２Ｈ４０Ｎ８ＶＯとして）：
Ｃ  ６３．６７％、Ｈ  ６．６８％、Ｎ  １８．５６％
分析値：
Ｃ  ６３．７１％、Ｈ  ６．６８％、Ｎ  １８．５６％
【０１０７】
【化３】
2019056865.tif 000004
【０１０８】
【化４】
2019056865.tif 000005
【０１０９】
（色素３の合成）
２．０ｇの金属ナトリウムと、５０ｍｌの１−ペンタノールとより調整した、ソディウム−１−ペンタノレート溶液に、１３．０ｇの９，１０―ジシアノ―３，７―ジ―ｔｅｒｔ−ブチル１，２，４，５，６，８−ヘキサヒドロフエナントレンを加え、３時間加熱還流した。
１−ペンタノールを減圧下留去した後、残渣に、５０ｍｌの２Ｎ塩酸を加えた後、２００ｍｌのｎ−ヘキサンを加え、有機層を分離した後、ｎ−ヘキサンを減圧下留去し、残渣を、シリカゲルカラムにより精製（展開溶剤：ベンゼン／ｎ−ヘキサン=１：２  ｖｏｌ．比）して、３．１ｇの化合物３を得た。
【０１１０】
次に、０．２０ｇの化合物３と、０．２０ｇの酢酸銅とを、１０ｍｌのＮ，Ｎ−ジメチルホルムアミド及び１０ｍｌのエタノール中で、３時時間１００℃で加熱還流して溶媒を減圧下留去した後、残渣を、シリカゲルカラムにより精製（展開溶剤：ベンゼン／ｎ−ヘキサン=１：１  ｖｏｌ．比）して、下記構造式で示される０．１４ｇの色素３（フタロシアニン系化合物）を得た。
このものの元素分析値は、以下に示すように理論値とよく一致していた。
理論値（Ｃ９６Ｈ１２８ＮＨＣｕとして）：
Ｃ  ７９．１０％、Ｈ  ８．８５％、Ｎ  ７．６９％
分析値：
Ｃ  ７９．３２％、Ｈ  ８．８０％、Ｎ  ７．５５％
【０１１１】
【化５】
2019056865.tif 000006
【０１１２】
（粘着層用粘着剤組成物１の調整）
上記にて合成した色素１をＭＥＫに溶解し、固形分１％の色素溶液１を調整した。
続いて上記にて合成した色素２をＭＥＫに溶解し、固形分１％の色素溶液２を調整した。
又架橋剤として、コロネートＬ（イソシアネート系硬化剤、東ソー社製）をＭＥＫに溶解し、固形分９％の架橋剤溶液１を調整した。
上記色素溶液１、色素溶液２及び架橋剤溶液１を、上記アクリル系樹脂（Ａ）１００質量部に対し、固形分比で順に、０．０７７質量部、０．０９５質量部、０．１２質量部となる様に添加・混合し、粘着層用粘着剤組成物１を得た。
【０１１３】
（粘着層用粘着剤組成物２の調整）
上記色素溶液１、色素溶液２及び架橋剤溶液１を、上記アクリル系樹脂（Ａ）１００質量部に対し、固形分比で順に、０．０４４質量部、０．０５５質量部、０．１２質量部となる様に添加・混合し、粘着層用粘着剤組成物２を得た。
【０１１４】
（粘着層用粘着剤組成物３の調整）
上記色素溶液１、色素溶液２及び架橋剤溶液１を、上記アクリル系樹脂（Ａ）１００質量部に対し、固形分比で順に、０．１６質量部、０．２１質量部、０．１２質量部となる様に添加・混合し、粘着層用粘着剤組成物３を得た。
【０１１５】
（粘着層用粘着剤組成物４の調整）
上記色素溶液１、色素溶液２及び架橋剤溶液１を、上記アクリル系樹脂（Ａ）１００質量部に対し、固形分比で順に、０．０７７質量部、０．２１質量部、０．１２質量部となる様に添加・混合し、粘着層用粘着剤組成物４を得た。
【０１１６】
（粘着層用粘着剤組成物５の調整）
上記にて合成した色素３をＭＥＫに溶解し、固形分１％の色素溶液３を調整した。
上記色素溶液１、色素溶液２、色素溶液３及び架橋剤溶液１を、上記アクリル系樹脂（Ａ）１００質量部に対し、固形分比で順に、０．０７７質量部、０．２１質量部、０．１３質量部、０．１２質量部となる様に添加・混合し、粘着層用粘着剤組成物５を得た。
【０１１７】
（粘着層用粘着剤組成物６の調整）
色素４としてＴＩＮＵＶＩＮ１０９（ベンゾトリアゾール系化合物、ＢＡＳＦ社製）をＭＥＫに溶解し、固形分５０％の色素溶液４を調整した。
上記色素溶液１、色素溶液２、色素溶液３、色素溶液４、及び架橋剤溶液１を、上記アクリル系樹脂（Ａ）１００質量部に対し、固形分比で順に、０．０７７質量部、０．２１質量部、０．１３質量部、４．５質量部、０．１２質量部となる様に添加・混合し、粘着層用粘着剤組成物６を得た。
【０１１８】
（粘着層用粘着剤組成物７の調整）
上記粘着層用粘着剤組成物１の調整におけるアクリル系樹脂（Ａ）の代わりに、アクリル系樹脂（Ｂ）を用いた他は、粘着層用粘着剤組成物１の調整と同様にして、粘着層用粘着剤組成物７を得た。
【０１１９】
（粘着層用粘着剤組成物８の調整）
上記粘着層用粘着剤組成物１の調整におけるアクリル系樹脂（Ａ）の代わりに、アクリル系樹脂（Ｃ）を用いた他は、粘着層用粘着剤組成物１の調整と同様にして、粘着層用粘着剤組成物８を得た。
【０１２０】
（粘着層用粘着剤組成物９の調整）
上記粘着層用粘着剤組成物１の調整におけるアクリル系樹脂（Ａ）の代わりに、アクリル系樹脂（Ｄ）を用いた他は、粘着層用粘着剤組成物１の調整と同様にして、粘着層用粘着剤組成物９を得た。
【０１２１】
（粘着層用粘着剤組成物１０の調整）
上記粘着層用粘着剤組成物１の調整におけるアクリル系樹脂（Ａ）の代わりに、アクリル系樹脂（Ｅ）を用いた他は、粘着層用粘着剤組成物１の調整と同様にして、粘着層用粘着剤組成物１０を得た。
【０１２２】
（粘着層用粘着剤組成物１１の調整）
上記粘着層用粘着剤組成物１の調整におけるアクリル系樹脂（Ａ）の代わりに、アクリル系樹脂（Ｆ）を用いた他は、粘着層用粘着剤組成物１の調整と同様にして、粘着層用粘着剤組成物１１を得た。
【０１２３】
（粘着層用粘着剤組成物１２の調整）
上記粘着層用粘着剤組成物１の調整におけるアクリル系樹脂（Ａ）の代わりに、アクリル系樹脂（Ｇ）を用いた他は、粘着層用粘着剤組成物１の調整と同様にして、粘着層用粘着剤組成物１２を得た。
【０１２４】
（粘着層用粘着剤組成物１３の調整）
上記粘着層用粘着剤組成物１の調整における色素２の代わりに、ＴＡＰ−２（テトラアザポルフィリン系化合物、山田化学社製）を用い、上記アクリル系樹脂（Ａ）１００質量部に対し、固形分比で０．２２質量部となる様に添加・混合した他は、粘着層用粘着剤組成物１の調整と同様に調整し、粘着層用粘着剤組成物１３を得た。
【０１２５】
（実施例１）
上記粘着層用粘着剤組成物１を、剥離層（剥離フィルム）であるＢＸ９Ａ（東レフィルム加工社製）にアプリケーターにて乾燥後の厚さが２５μｍとなる様に塗工した後、８０℃のオーブンにて、２分間乾燥させた。
そして、乾燥させた塗工物の剥離層を有しない側の表面に、剥離層（剥離フィルム）であるＢＫＥ（ＲＸ）（東レフィルム加工社製）を貼り合せ、温度２５±５℃、湿度６０±１０％の恒温恒湿槽内で７日間熟成させることにより、２５μｍの厚さの粘着層両面に剥離層を有する本発明実施例の光学フィルタ１を得た。
【０１２６】
（実施例２）
実施例１の粘着層用粘着剤組成物１の代わりに、粘着層用粘着剤組成物２を用いた他は、実施例１と同様にして、２５μｍの厚さの粘着層両面に剥離層を有する本発明実施例の光学フィルタ２を得た。
【０１２７】
（実施例３）
実施例１の粘着層用粘着剤組成物１の代わりに、粘着層用粘着剤組成物３を用いた他は、実施例１と同様にして、２５μｍの厚さの粘着層両面に剥離層を有する本発明実施例の光学フィルタ３を得た。
【０１２８】
（実施例４）
実施例１の粘着層用粘着剤組成物１の代わりに、粘着層用粘着剤組成物４を用いた他は、実施例１と同様にして、２５μｍの厚さの粘着層両面に剥離層を有する本発明実施例の光学フィルタ４を得た。
【０１２９】
（実施例５）
実施例１の粘着層用粘着剤組成物１の代わりに、粘着層用粘着剤組成物５を用いた他は、実施例１と同様にして、２５μｍの厚さの粘着層両面に剥離層を有する本発明実施例の光学フィルタ５を得た。
【０１３０】
（実施例６）
実施例１の粘着層用粘着剤組成物１の代わりに、粘着層用粘着剤組成物６を用いた他は、実施例１と同様にして、２５μｍの厚さの粘着層両面に剥離層を有する本発明実施例の光学フィルタ６を得た。
【０１３１】
（実施例７）
実施例１の粘着層用粘着剤組成物１の代わりに、粘着層用粘着剤組成物７を用いた他は、実施例１と同様にして、２５μｍの厚さの粘着層両面に剥離層を有する本発明実施例の光学フィルタ７を得た。
【０１３２】
（実施例８）
実施例１の粘着層用粘着剤組成物１の代わりに、粘着層用粘着剤組成物８を用いた他は、実施例１と同様にして、２５μｍの厚さの粘着層両面に剥離層を有する本発明実施例の光学フィルタ８を得た。
【０１３３】
（実施例９）
実施例１の粘着層用粘着剤組成物１の代わりに、粘着層用粘着剤組成物９を用いた他は、実施例１と同様にして、２５μｍの厚さの粘着層両面に剥離層を有する本発明実施例の光学フィルタ９を得た。
【０１３４】
（実施例１０）
実施例１の粘着層用粘着剤組成物１の代わりに、粘着層用粘着剤組成物１０を用いた他は、実施例１と同様にして、２５μｍの厚さの粘着層両面に剥離層を有する本発明実施例の光学フィルタ１０を得た。
【０１３５】
（比較例１）
実施例１の粘着層用粘着剤組成物１の代わりに、粘着層用粘着剤組成物１１を用いた他は、実施例１と同様にして、２５μｍの厚さの粘着層両面に剥離層を有する本発明比較例の光学フィルタＡを得た。
【０１３６】
（比較例２）
実施例１の粘着層用粘着剤組成物１の代わりに、粘着層用粘着剤組成物１２を用いた他は、実施例１と同様にして、２５μｍの厚さの粘着層両面に剥離層を有する本発明比較例の光学フィルタＢを得た。
【０１３７】
（比較例３）
実施例１の粘着層用粘着剤組成物１の代わりに、粘着層用粘着剤組成物１３を用いた他は、実施例１と同様にして、２５μｍの厚さの粘着層両面に剥離層を有する本発明比較例の光学フィルタＣを得た。
【０１３８】
（吸光度の測定）
光学フィルタとした際の各色素単独での透過率の値をまず確認しておく必要があるため、以下の様にして、色素が単独で含まれる光学フィルタａ〜ｄを作製した。
光学フィルタａ（色素は色素１のみ）：
実施例１の粘着層用粘着剤組成物１の代わりに、上記色素溶液１及び架橋剤溶液１を、上記アクリル系樹脂（Ａ）１００質量部に対し、固形分比で順に、０．０７７質量部、０．１２質量部となる様に添加・混合して得た、粘着層用粘着剤組成物１２を用いた他は、実施例１と同様にして、２５μｍの厚さの粘着層両面に剥離層を有する光学フィルタａを得た。
光学フィルタｂ（色素は色素２のみ）：
実施例１の粘着層用粘着剤組成物１の代わりに、上記色素溶液２及び架橋剤溶液１を、上記アクリル系樹脂（Ａ）１００質量部に対し、固形分比で順に、０．２１質量部、０．１２質量部となる様に添加・混合して得た、粘着層用粘着剤組成物１３を用いた他は、実施例１と同様にして、２５μｍの厚さの粘着層両面に剥離層を有する光学フィルタｂを得た。
光学フィルタｃ（色素は色素３のみ）：
実施例１の粘着層用粘着剤組成物１の代わりに、上記色素溶液３及び架橋剤溶液１を、上記アクリル系樹脂（Ａ）１００質量部に対し、固形分比で順に、０．１３質量部、０．１２質量部となる様に添加・混合して得た、粘着層用粘着剤組成物１４を用いた他は、実施例１と同様にして、２５μｍの厚さの粘着層両面に剥離層を有する光学フィルタｃを得た。
光学フィルタｄ（色素は色素４のみ）：
実施例１の粘着層用粘着剤組成物１の代わりに、上記色素溶液４及び架橋剤溶液１を、上記アクリル系樹脂（Ａ）１００質量部に対し、固形分比で順に、４．５質量部、０．１２質量部となる様に添加・混合して得た、粘着層用粘着剤組成物１５を用いた他は、実施例１と同様にして、２５μｍの厚さの粘着層両面に剥離層を有する光学フィルタｄを得た。
【０１３９】
上記で得られた光学フィルタａ〜ｄと、実施例及び比較例で得られた光学フィルタに対し、剥離層であるＢＫＥ（ＲＸ）を剥がし、剥がした側の光学フィルタ表面を、易接着処理を施されたＰＥＴフィルムであるコスモシャインＡ４３００（東洋紡社製)と貼り合わせた後、更に光学フィルタの剥離層であるＢＸ９Ａを剥がし、吸光度測定サンプルを作製した。
これら各測定サンプルを、分光光度計であるＵＶ−２４００（島津製作所社製）を用いて、波長３８０ｎｍ〜７８０ｎｍの範囲における透過率（％）の測定を行った。得られた透過率から、コスモシャインＡ４３００単体における透過率を差し引くことにより、光学フィルタａ〜ｄと、実施例及び比較例で得られた光学フィルタの透過率とした。
光学フィルタａ〜ｄの透過率より、色素１は、４９５ｎｍ近辺の波長領域に吸収極大波長を有し、色素２は、５９５ｎｍ近辺の波長地領域に吸収極大波長を有し、色素３は、６９５ｎｍ近辺の波長領域に吸収極大波長を有し、色素４は、３８０ｎｍ近辺の波長領域に吸収極大波長を有していることを確認した。
【０１４０】
得られた実施例及び比較例の光学フィルタの透過率に対し、更にランベルト・ベールの公式を用い、各波長における吸光度を算出した。尚その際、波長３８０ｎｍ〜７８０ｎｍの範囲における最大吸光度が１となるよう規格化した。
以上より本発明実施例及び比較例で得られた光学フィルタの吸光度の評価結果を示すグラフを、実施例１を図１に、実施例３を図２に、実施例４を図３に、実施例５を図４に、実施例６を図５に、比較例３を図６に示した。尚、実施例２、７、８、９、１０、比較例１、２は、光学フィルタの吸光度の評価結果を示すグラフが、実施例１のグラフと同等であったため、省略した。
更に、各得られた値と、本グラフとを用いて、実施例及び比較例の光学フィルタ内の色素１又は色素２で、吸光度が大きい方の色素の吸収極大波長における最大吸光度の値を１としたときの、実施例及び比較例の光学フィルタ内の各色素の吸収極大波長における吸光度と、その吸収極大波長と、波長５５５ｎｍ（光に対する人の目の感度である視感度が最大視感度を示す波長）での吸光度とを得、表１にまとめた。
加えて、サンプルの、色素１の吸収極大波長での吸光度の値を１としたとき、サンプルの、色素１の吸収極大波長での吸光度の値の１／２の値における２つの波長間距離である、色素１半値全幅と、サンプルの、色素２の吸収極大波長での吸光度の値を１としたとき、サンプルの、色素２の吸収極大波長での吸光度の値の１／２の値における２つの波長間距離である、色素２半値全幅とを得、表２にまとめた。
【０１４１】
【表１】
2019056865.tif 000007
【０１４２】
【表２】
2019056865.tif 000008
【０１４３】
（耐久性試験）
耐久性試験として、以下高温試験、高温高湿試験、耐寒性試験、耐光性試験の４つの試験を行った。
【０１４４】
（高温試験、高温高湿試験、耐寒性試験）
実施例及び比較例で得られた光学フィルタに対し、剥離層であるＢＫＥ（ＲＸ）を剥がし、剥がした側の光学フィルタ表面を、易接着処理を施されたＰＥＴフィルムであるコスモシャインＡ４３００（東洋紡社製)と貼り合わせた後、更に剥離層であるＢＸ９Ａを剥がし、ＢＸ９Ａを剥がした側の光学フィルタ表面を、ソーダガラスである１．８ｍｍのガラス板と貼り合せ、測定サンプルを作製した。
得られたサンプルを、分光光度計であるＵＶ−２４００（島津製作所社製）を用いて、波長３８０ｎｍ〜７８０ｎｍの範囲における透過率（％）の測定を行った。
得られた実施例及び比較例の光学フィルタの透過率に対し、更にランベルト・ベールの公式を用い、各波長における試験前吸光度を算出した。
続いて各測定サンプルを、８０℃の恒温槽（高温試験用）、６０℃で９０％の恒温高湿層（高温高湿試験用）、−４０℃の恒温槽（耐寒性試験用）にそれぞれ投入し、１０００時間放置した。１０００時間経過後、サンプルの試験後吸光度を、投入前の透過率の測定及び吸光度の算出と同様に行い、試験前吸光度との比較（残存吸光度の算出）を行った。
残存吸光度の算出は、具体的に、（試験後のサンプルの、各色素の各吸収極大波長での各吸光度の値）／（試験前のサンプルの、各色素の各吸収極大波長での各吸光度の値）、つまり試験前のサンプルの、各色素の各吸収極大波長での各吸光度の値を１としたときの試験後のサンプルの、各色素の各吸収極大波長での各吸光度の値、にて算出した。
以上、実施例及び比較例で得られた光学フィルタの高温試験、高温高湿試験、耐寒性試験の評価結果を表３及び表４にまとめた。
尚残存吸光度の判定は、残存吸光度が０．９５以上のものを○判定、０．９５未満のものを×とした。
【０１４５】
【表３】
2019056865.tif 000009
【０１４６】
【表４】
2019056865.tif 000010
【０１４７】
（耐光性試験）
実施例及び比較例で得られた光学フィルタに対し、剥離層であるＢＫＥ（ＲＸ）を剥がし、剥がした側の光学フィルタ表面を、ＴＡＣ−ＬＲフィルムであるＦＯＸ（トッパンＴＯＭＯＥＧＡＷＡオプティカルフィルム社製)のＴＡＣ面側と貼り合せた後、更に剥離層であるＢＸ９Ａを剥がし、ＢＸ９Ａを剥がした側の光学フィルタ表面を、ソーダガラスである１．８ｍｍのガラス板と貼り合せ、測定サンプルを作製した。
得られたサンプルを、分光光度計であるＵＶ−２４００（島津製作所社製）を用いて、波長３８０ｎｍ〜７８０ｎｍの範囲における透過率（％）の測定を行った。
得られた実施例及び比較例の光学フィルタの透過率に対し、更にランベルト・ベールの公式を用い、各波長における試験前吸光度を算出した。
続いてサンプルを、紫外線カーボンアーク灯式耐光性試験機であるＵ４８Ｕ（スガ試験機社製）に投入し、機内温度４３℃、ブラックパネル温度６８℃、アーク電源（１３５±１０Ｖ、１６±１Ａ，５００Ｗ／ｍ２）の条件にて、４０時間放置した。
４０時間経過後、サンプルの試験後吸光度を、投入前の透過率の測定及び吸光度の算出と同様に行い、試験前吸光度との比較（残存吸光度の算出）を行った。
残存吸光度の算出は、具体的に、（試験後のサンプルの、各色素の各吸収極大波長での各吸光度の値）／（試験前のサンプルの、各色素の各吸収極大波長での各吸光度の値）、つまり試験前のサンプルの、各色素の各吸収極大波長での各吸光度の値を１としたときの試験後のサンプルの、各色素の各吸収極大波長での各吸光度の値、にて算出した。
以上、実施例及び比較例で得られた光学フィルタの耐光性試験の評価結果を表５にまとめた。
尚残存吸光度の判定は、残存吸光度が０．９０以上のものを○判定、０．９０未満のものを×とした。
【０１４８】
【表５】
2019056865.tif 000011
【０１４９】
（色再現性）
色再現性は、色素を含有していない光学フィルタを基準として比較することにより評価したいため、以下の様にして、色素が含まれない光学フィルタｅを作製した。
光学フィルタｅ（色素を含まない）：
実施例１の粘着層用粘着剤組成物１の代わりに、上記架橋剤溶液１を、上記アクリル系樹脂（Ａ）１００質量部に対し、固形分比で順に、０．１２質量部となる様に添加・混合して得た、粘着層用粘着剤組成物１３を用いた他は、実施例１と同様にして、２５μｍの厚さの粘着層両面に剥離層を有する光学フィルタｅを得た。
【０１５０】
続いて実施例及び比較例で得られた光学フィルタに対し、剥離層であるＢＫＥ（ＲＸ）を剥がし、剥がした側の光学フィルタ表面を、市販の液晶ディスプレイであるＫＤＬ−２４Ｗ６００Ａ（ＳＯＮＹ社製）の視認部最表面に貼り合せた。この光学フィルタを有する液晶ディスプレイの色度座標を、分光放射輝度計であるＣＳ−２０００（コニカミノルタセンシング社製）にて測定し、青色、緑色、赤色の色度座標を求めて、各色度座標を結んで得られる三角形の面積を求めた。
光学フィルタを有する液晶ディスプレイの色再現性は、各色度座標を結んで得られる三角形の面積を、上記色素が含まれない光学フィルタｅを貼り合せたものの面積を１００として比較することにより評価した。この三角形の面積が大きいほど色再現範囲が大きいとみなすことができる。
以上、実施例及び比較例で得られた光学フィルタの色再現性の評価結果を表６にまとめた。
【０１５１】
【表６】
2019056865.tif 000012
【０１５２】
表１、表２、図１〜図６に示すとおり、実施例の本発明ディスプレイ用光学フィルタは、光に対する人の目の感度である視感度が最大視感度を示す波長５５５ｎｍ近辺（５５０ｎｍ〜５７０ｎｍ）の光の吸光度が、０．２５以下と低い数値を示した。特に実施例５及び実施例６は、色素１及び色素２に加え、実施例５には色素３、実施例６には色素３及び色素４が含まれているにもかかわらず、低い数値を示した。
これに対し、比較例３の光学フィルタＣは、粘着層用粘着剤組成物１の調整における色素２の代わりに、ＴＡＰ−２を用いたため、波長５５５ｎｍ〜５７０ｎｍの光の吸光度が０．２７以上と大きな数値を示した。
上記結果より、本発明ディスプレイ用光学フィルタは、特定の波長領域に吸収極大波長及び特定波長領域の半値全幅とを有する色素１と、色素１とは異なる、特定の波長領域に吸収極大波長及び特定波長領域の半値全幅を有する色素２とを少なくとも有する粘着層を用いているため、波長５５０ｎｍ〜５７０ｎｍにおける光吸収（吸光度）が低いので、ディスプレイに用いた際の全光線透過率の低下を少なくすることができるものと考えられる。
【０１５３】
続いて表３〜表５に示すとおり、実施例の本発明ディスプレイ用光学フィルタは、高温試験、高温高湿試験及び耐寒性試験に対し、残存吸光度が０．９５以上、耐光性試験に対し、残存吸光度が０．９０以上と、優れた耐久性を有していた。
これに対し、比較例１の光学フィルタＡ及び比較例２の光学フィルタＢは、高温試験、高温高湿試験に対し、残存吸光度が０．９５未満、耐光性試験に対し、残存吸光度が０．９０未満と、低い耐久性を有していた。これは、アクリル系樹脂の酸価が実施例のアクリル系樹脂と比較して大きいためであるものと考えられる。
上記結果より、本発明ディスプレイ用光学フィルタは、優れた耐久性を有しており、長時間に渡り性能が劣化しないので、ディスプレイに用いた際、有益である。
【０１５４】
更に表６に示すとおり、実施例の本発明ディスプレイ用光学フィルタは、色度座標上の三角形の面積が、色素が含まれない光学フィルタｅを貼り合せたものの面積を１００として比較した際、１００超と大きいため、色再現範囲を大きくすることができるものと考えられる。
上記結果より、本発明ディスプレイ用光学フィルタは、色再現範囲を大きくすることができるので、ディスプレイに用いた際、色再現性を良好とすることができる。
【０１５５】
以上本発明ディスプレイ用光学フィルタは、特定の酸価を有する粘着性樹脂と、特定の波長領域に吸収極大波長及び特定波長領域の半値全幅とを有する色素１と、色素１とは異なる、特定の波長領域に吸収極大波長及び特定波長領域の半値全幅を有する色素２とを少なくとも有する粘着層を用いることにより、耐久性は勿論のこと、波長５５０ｎｍ〜５７０ｎｍにおける光吸収（吸光度）が低いので、ディスプレイに用いた際の全光線透過率の低下が少なく、かつ、色再現性も良好であるため、ディスプレイ用途に適した光学フィルタとなり得る。
【図１】
2019056865.tif 000013
【図２】
2019056865.tif 000014
【図３】
2019056865.tif 000015
【図４】
2019056865.tif 000016
【図５】
2019056865.tif 000017
【図６】
2019056865.tif 000018